(57)【要約】本発明は、新規カチオン型光開始剤、並びにその製造方法及び使用を提供する。該カチオン型光開始剤は下記一般式（Ｉ）で示される構造を有し、使用過程においてより長い吸収波長に整合することができ、感光性能に優れ、かつ遷移しにくく、耐黄変性の特徴を有する。
2019524737.tif 000002
【特許請求の範囲】
【請求項１】
下記一般式（Ｉ）で示される構造を有することを特徴とするカチオン型光開始剤。
2019524737.tif 000036
［式中、
Ｒ１及びＲ２は、それぞれ独立にハロゲン原子、ＯＨ、ＣＮ、ＮＯ２、Ｃ１−Ｃ２０直鎖もしくは分岐鎖アルキル基、Ｃ３−Ｃ２０シクロアルキル基、Ｃ４−Ｃ２０シクロアルキルアルキル基、Ｃ４−Ｃ２０アルキルシクロアルキル基、Ｃ６−Ｃ４０アリール基またはヘテロアリール基を表し、その中の−ＣＨ２−が任意に−Ｏ−、−Ｓ−、−ＮＨ−、−ＣＯ−、−ＣＯＯ−または−ＯＣＯ−により置換されていてもよい。
ｍ１及びｍ２は、それぞれＲ１及びＲ２の個数を表し、ｍ１及びｍ２は、それぞれ独立に０〜３の整数である。
Ｒ４及びＲ５は、それぞれ独立に水素原子、Ｃ１−Ｃ１０直鎖もしくは分岐鎖アルキル基、Ｃ３−Ｃ１０シクロアルキル基、Ｃ４−Ｃ１２シクロアルキルアルキル基、Ｃ４−Ｃ１２アルキルシクロアルキル基を表し、その中の−ＣＨ２−が任意に−Ｏ−、−Ｓ−、−ＣＯ−、−ＣＯＯ−または−ＯＣＯ−により置換されていてもよく、かつ任意にＲ４及びＲ５は結合して環を形成してもよい。
Ｒ６及びＲ７は、同じであっても異なっていてもよく、両者は、それぞれ独立にフェニル基、ジフェニルスルフィド基、ベンゾフェノン基、フルオレニル基、ジフェニルエーテル基、カルバゾリル基を表し、その中の水素原子が任意にハロゲン原子、ＣＮ、ＮＯ２、またはＣ１−Ｃ８アルキル基により置換されていてもよく、かつ前記Ｃ１−Ｃ８アルキル基における−ＣＨ２−が任意に−Ｏ−、−Ｓ−、−ＣＯ−、−ＣＯＯ−または−ＯＣＯ−により置換されていてもよく、任意にＲ６及びＲ７は結合して環を形成してもよい。
Ｒ３は、水素原子、ハロゲン原子、ＣＮ、ＮＯ２、Ｒ８、−ＣＯ−Ｒ８またはＳ＋（Ｒ６）（Ｒ７）基を表す。Ｒ８は、Ｃ１−Ｃ１０直鎖もしくは分岐鎖アルキル基、Ｃ３−Ｃ１０シクロアルキル基、Ｃ４−Ｃ１５シクロアルキルアルキル基、Ｃ６−Ｃ２０アリール基、Ｃ７−Ｃ２０アリールアルキル基を表し、ただし、シクロアルキル基構造及びアリール基構造におけるＨが任意にＣ１−Ｃ６アルキル基により置換されていてもよく、−ＣＨ２−が任意に−Ｏ−、−Ｓ−、−ＮＨ−、−ＣＯ−、−ＣＯＯ−または−ＯＣＯ−に置換されていてもよい。
Ｘ−は、非求核性アニオンである。
ｎは１または２である。］
【請求項２】
Ｒ１及びＲ２は、それぞれ独立にハロゲン原子、ＯＨ、ＣＮ、ＮＯ２、Ｃ１−Ｃ１０直鎖もしくは分岐鎖アルキル基、Ｃ３−Ｃ１０シクロアルキル基、Ｃ４−Ｃ１２シクロアルキルアルキル基、Ｃ４−Ｃ１２アルキルシクロアルキル基、Ｃ６−Ｃ２０アリール基またはヘテロアリール基を表し、その中の−ＣＨ２−が任意に−Ｏ−、−Ｓ−、−ＮＨ−、−ＣＯ−、−ＣＯＯ−または−ＯＣＯ−により置換されていてもよい、ことを特徴とする請求項１に記載のカチオン型光開始剤。
【請求項３】
ｍ１及びｍ２は、それぞれ独立に０〜２の整数であり、好ましくは、ｍ１及びｍ２はいずれも０であることを特徴とする請求項１または２に記載のカチオン型光開始剤。
【請求項４】
Ｒ４及びＲ５は、それぞれ独立に水素原子、Ｃ１−Ｃ８直鎖もしくは分岐鎖アルキル基、Ｃ３−Ｃ６シクロアルキル基、Ｃ４−Ｃ１０シクロアルキルアルキル基、その中の非環形成−ＣＨ２−が任意に−Ｏ−、−Ｓ−、−ＣＯ−、−ＣＯＯ−または−ＯＣＯ−により置換されていてもよく、かつ任意にＲ３及びＲ４は互いに結合してシクロアルキル基を形成してもよい、ことを特徴とする請求項１に記載のカチオン型光開始剤。
【請求項５】
Ｒ６及びＲ７は、それぞれ独立にフェニル基、ジフェニルスルフィド基、ベンゾフェノン基、フルオレニル基、ジフェニルエーテル基、カルバゾリル基を表し、その中の水素原子が任意にＣＮ、ＮＯ２、またはＣ１−Ｃ４アルキル基により置換されていてもよく、かつ前記Ｃ１−Ｃ４アルキル基における−ＣＨ２−が任意に−Ｏ−、−Ｓ−、−ＣＯ−、−ＣＯＯ−または−ＯＣＯ−により置換されていてもよい、ことを特徴とする請求項１に記載のカチオン型光開始剤。
【請求項６】
Ｒ６及びＲ７は互いに結合して、硫黄イオンを介して環を形成し、下記の基のうちの１種を形成することを特徴とする請求項１に記載のカチオン型光開始剤。
2019524737.tif 000037
【請求項７】
Ｒ３は、水素原子、ハロゲン原子、ＣＮ、ＮＯ２、Ｒ８、−ＣＯ−Ｒ８またはＳ＋（Ｒ６）（Ｒ７）基を表し、Ｒ８は、Ｃ１−Ｃ６直鎖もしくは分岐鎖アルキル基、Ｃ３−Ｃ８シクロアルキル基、Ｃ４−Ｃ１０シクロアルキルアルキル基、Ｃ６−Ｃ１０アリール基、Ｃ７−Ｃ１２アリールアルキル基を表し、その中、シクロアルキル基構造及びアリール基構造におけるＨが任意にＣ１−Ｃ４アルキル基により置換されていてもよく、非環形成−ＣＨ２−が任意に−Ｏ−、−Ｓ−、−ＮＨ−、−ＣＯ−、−ＣＯＯ−または−ＯＣＯ−により置換されていてもよい、ことを特徴とする請求項１に記載のカチオン型光開始剤。
【請求項８】
Ｒ３は、Ｓ＋（Ｒ６）（Ｒ７）基を表す場合、Ｒ３は、他方側のＳ＋（Ｒ６）（Ｒ７）基と左右対称していることを特徴とする請求項１または７に記載のカチオン型光開始剤。
【請求項９】
Ｘ−は、ＣｍＦ２ｍ＋１ＳＯ３−、ＢＦ４−、ＳｂＦ６−、ＡｓＦ６−、ＰＦ６−及びＢ（Ｃ６Ｑ５）４−（ただし、Ｑは水素原子またはハロゲン原子を表し、ｍは１〜８の整数である）からなる群より選ばれることを特徴とする請求項１に記載のカチオン型光開始剤。
【請求項１０】
ｎは、一般式（Ｉ）におけるＳ＋（Ｒ６）（Ｒ７）基の数と同じであることを特徴とする請求項１に記載のカチオン型光開始剤。
【請求項１１】
反応スキームは、以下の通りであり、
2019524737.tif 000038
ただし、Ｒ３はＳ＋（Ｒ６）（Ｒ７）基を表す場合、Ｒ３’は水素原子を表し、その他の場合、Ｒ３’＝Ｒ３であり、
具体的に下記の工程を含むことを特徴とする請求項１〜１０のいずれか１項に記載のカチオン型光開始剤の製造方法。
（１）中間体の合成
原料ａと原料ｂとを、三塩化アルミニウムまたは塩化亜鉛の作用下で、有機溶媒の中でフリーデルクラフツ反応させ、中間体を合成する。
（２）生成物の合成
ＮａＸまたはＫＸが溶解している有機溶媒中に前記中間体を加え、溶解するまで撹拌し、その後、脱イオン水を加えて撹拌し、固体を析出し、吸引ろ過し、再結晶させ、生成物を得、その中、前記ＮａＸ及び前記ＫＸにおけるＸは非求核性アニオンを表す。
【請求項１２】
請求項１〜１０のいずれか１項に記載のカチオン型光開始剤の光硬化性組成物への使用。
【請求項１３】
前記カチオン型光開始剤は、塗料、塗工剤、フォトレジスト、感光材料、封止材、インク、接着剤、偏光フィルム、エポキシ床の製造に用いられることを特徴とする請求項１２に記載の使用。
【発明の詳細な説明】
【技術分野】
【０００１】
本発明は、有機光硬化技術分野に属し、特に新規カチオン型光開始剤並びにその製造方法及び使用に関する。
【背景技術】
【０００２】
光開始剤は光硬化性製品の肝心な成分であり、光硬化性製品の硬化速度に対して決定的な役割を果たしている。光開始剤は、そのメカニズムによって、カチオン型光開始剤及びラジカル光開始剤に分類されることができ、ラジカル重合と比べて、カチオン型光硬化系は、酸素による重合阻害が小さく、硬化時の体積収縮が小さく、使用可能な樹脂の種類が広いなどのメリットを有する。中国では、カチオン型光硬化系の研究及び開発が遅れ、工業化生産が可能な企業が少ない。
トリアリールスルホニウム塩は、現在、最も広く使用され、性能が良好であるカチオン型光開始剤である。吸収波長、熱安定性、開始活性等のいずれの点で、トリアリールスルホニウム塩は、ジアリールヨードニウム塩より優れている。しかしながら、このような光開始剤は、最大吸収波長が依然として３００ｎｍ未満であり、長波長の光源を有効に利用することができず、かつ、溶解性及び遷移性の問題が存在し、その使用がある程度制限されている。その構造を改進するために、例えば、長鎖アルキルを導入することによって溶解性能を向上させる試み、や多官能基を導入することによって開始効率及び熱安定性等を向上させる試みが、なされている。しかしながら、実際の使用において、これらの改進された構造は、常に、小分子化合物が遷移しやすい欠陥、黄変しやすい欠陥などの欠陥が存在し、かつ開始効率をさらに向上させる必要がある。そのために、表記の光開始剤が開発された。
【発明の概要】
【発明が解決しようとする課題】
【０００３】
従来技術の不足に対して、本発明の目的は、まず、新規カチオン型光開始剤を提供することにある。後述のように、スルホニウム塩構造とフルオレン類構造とを組み合わせることで、得られた光開始剤は、吸収波長が赤方偏移し、感光性能に優れ、かつ、遷移しにくく、耐黄変性の特徴を有することが、研究により見い出された。
【課題を解決するための手段】
【０００４】
上記技術効果を達成するために、本発明に採用される技術方案は以下の通りである。
下記一般式（Ｉ）で示される構造を有するカチオン型光開始剤。
2019524737.tif 000003
［式中、
Ｒ１及びＲ２は、それぞれ独立にハロゲン原子、ＯＨ、ＣＮ、ＮＯ２、Ｃ１−Ｃ２０直鎖もしくは分岐鎖アルキル基、Ｃ３−Ｃ２０シクロアルキル基、Ｃ４−Ｃ２０シクロアルキルアルキル基、Ｃ４−Ｃ２０アルキルシクロアルキル基、Ｃ６−Ｃ４０アリール基またはヘテロアリール基を表し、その中の−ＣＨ２−が任意に−Ｏ−、−Ｓ−、−ＮＨ−、−ＣＯ−、−ＣＯＯ−または−ＯＣＯ−により置換されていてもよい。
ｍ１及びｍ２は、それぞれＲ１及びＲ２の個数を表し、それぞれ独立に０〜３の整数である。
Ｒ４及びＲ５は、それぞれ独立に水素原子、Ｃ１−Ｃ１０直鎖もしくは分岐鎖アルキル基、Ｃ３−Ｃ１０シクロアルキル基、Ｃ４−Ｃ１２シクロアルキルアルキル基、Ｃ４−Ｃ１２アルキルシクロアルキル基を表し、その中の−ＣＨ２−が任意に−Ｏ−、−Ｓ−、−ＣＯ−、−ＣＯＯ−または−ＯＣＯ−により置換されていてもよく、かつ任意にＲ４及びＲ５は結合して環を形成してもよい。
Ｒ６及びＲ７は、同じであっても異なっていてもよく、両者は、それぞれ独立にフェニル基、ジフェニルスルフィド基、ベンゾフェノン基、フルオレニル基、ジフェニルエーテル基、カルバゾリル基を表し、その中の水素原子が任意にハロゲン原子、ＣＮ、ＮＯ２、またはＣ１−Ｃ８アルキル基により置換されていてもよく、かつ前記Ｃ１−Ｃ８アルキル基における−ＣＨ２−が任意に−Ｏ−、−Ｓ−、−ＣＯ−、−ＣＯＯ−または−ＯＣＯ−により置換されていてもよく、任意にＲ６及びＲ７は結合して環を形成してもよい。
Ｒ３は、水素原子、ハロゲン原子、ＣＮ、ＮＯ２、Ｒ８、−ＣＯ−Ｒ８またはＳ＋（Ｒ６）（Ｒ７）基を表す。Ｒ８は、Ｃ１−Ｃ１０直鎖もしくは分岐鎖アルキル基、Ｃ３−Ｃ１０シクロアルキル基、Ｃ４−Ｃ１５シクロアルキルアルキル基、Ｃ６−Ｃ２０アリール基、Ｃ７−Ｃ２０アリールアルキル基を表し、ただし、シクロアルキル基構造及びアリール基構造におけるＨが任意にＣ１−Ｃ６アルキル基により置換されていてもよく、−ＣＨ２−が任意に−Ｏ−、−Ｓ−、−ＮＨ−、−ＣＯ−、−ＣＯＯ−または−ＯＣＯ−に置換されていてもよい。
Ｘ−は、非求核性アニオンである。
ｎは１または２である。］
【発明を実施するための形態】
【０００５】
好ましい態様として、上記一般式（Ｉ）で示されるカチオン型光開始剤において、Ｒ１及びＲ２は、それぞれ独立にハロゲン原子、ＯＨ、ＣＮ、ＮＯ２、Ｃ１−Ｃ１０直鎖もしくは分岐鎖アルキル基、Ｃ３−Ｃ１０シクロアルキル基、Ｃ４−Ｃ１２シクロアルキルアルキル基、Ｃ４−Ｃ１２アルキルシクロアルキル基、Ｃ６−Ｃ２０アリール基またはヘテロアリール基を表し、その中の−ＣＨ２−が任意に−Ｏ−、−Ｓ−、−ＮＨ−、−ＣＯ−、−ＣＯＯ−または−ＯＣＯ−により置換されていてもよい。
【０００６】
好ましくは、ｍ１及びｍ２は、それぞれ独立に０〜２の整数である。さらに好ましくは、ｍ１及びｍ２はいずれも０である。
【０００７】
好ましくは、Ｒ４及びＲ５は、それぞれ独立に水素原子、Ｃ１−Ｃ８直鎖もしくは分岐鎖アルキル基、Ｃ３−Ｃ６シクロアルキル基、Ｃ４−Ｃ１０シクロアルキルアルキル基、その中の非環形成−ＣＨ２−が任意に−Ｏ−、−Ｓ−、−ＣＯ−、−ＣＯＯ−または−ＯＣＯ−により置換されていてもよく、かつ任意にＲ３及びＲ４は互いに結合してシクロアルキル基を形成してもよい。
【０００８】
好ましくは、Ｒ６及びＲ７は、それぞれ独立にフェニル基、ジフェニルスルフィド基、ベンゾフェノン基、フルオレニル基、ジフェニルエーテル基、カルバゾリル基を表し、その中の水素原子が任意にＣＮ、ＮＯ２、またはＣ１−Ｃ４アルキル基により置換されていてもよく、かつ前記Ｃ１−Ｃ４アルキル基における−ＣＨ２−が任意に−Ｏ−、−Ｓ−、−ＣＯ−、−ＣＯＯ−または−ＯＣＯ−により置換されていてもよい。
【０００９】
さらに好ましくは、Ｒ６及びＲ７は、それぞれ独立に下記の基からなる群より選ばれる。
【００１０】
2019524737.tif 000004
【００１１】
2019524737.tif 000005
【００１２】
Ｒ６及びＲ７は、互いに結合して、硫黄イオンを介して環を形成してもよく、好ましくは下記の基を形成する。
【００１３】
2019524737.tif 000006
【００１４】
好ましくは、Ｒ３は、水素原子、ハロゲン原子、ＣＮ、ＮＯ２、Ｒ８、−ＣＯ−Ｒ８またはＳ＋（Ｒ６）（Ｒ７）基を表し、Ｒ８は、Ｃ１−Ｃ６直鎖もしくは分岐鎖アルキル基、Ｃ３−Ｃ８シクロアルキル基、Ｃ４−Ｃ１０シクロアルキルアルキル基、Ｃ６−Ｃ１０アリール基、Ｃ７−Ｃ１２アリールアルキル基を表し、その中、シクロアルキル基構造及びアリール基構造におけるＨが任意にＣ１−Ｃ４アルキル基により置換されていてもよく、非環形成−ＣＨ２−が任意に−Ｏ−、−Ｓ−、−ＮＨ−、−ＣＯ−、−ＣＯＯ−または−ＯＣＯ−により置換されていてもよい。
【００１５】
さらに好ましくは、Ｒ３は、Ｓ＋（Ｒ６）（Ｒ７）基を表す場合、他方側のＳ＋（Ｒ６）（Ｒ７）基と左右対称している。
【００１６】
好ましくは、Ｘ−は、ＣｍＦ２ｍ＋１ＳＯ３−、ＢＦ４−、ＳｂＦ６−、ＡｓＦ６−、ＰＦ６−及びＢ（Ｃ６Ｑ５）４−（ただし、Ｑは水素原子またはハロゲン原子を表し、ｍは１〜８の整数である）からなる群より選ばれる。さらに好ましくは、Ｘ−は、ＣＦ３ＳＯ３−、Ｃ４Ｆ９ＳＯ３−、Ｃ８Ｆ１７ＳＯ３−、ＰＦ６−、ＡｓＦ６−、ＳｂＦ６−またはＢ（Ｃ６Ｈ５）４−、Ｂ（Ｃ６Ｆ５）４−からなる群より選ばれる。
【００１７】
ｎは、一般式（Ｉ）におけるＳ＋（Ｒ６）（Ｒ７）基の数と同じである。Ｒ３は、Ｓ＋（Ｒ６）（Ｒ７）基を表す場合、ｎは２であり、Ｒ３はＳ＋（Ｒ６）（Ｒ７）基ではない場合、ｎは１である。
【００１８】
本発明のカチオン型光開始剤は、下記の構造からなる群より選ばれてもよいが、これらに限られない。
【００１９】
2019524737.tif 000007
【００２０】
2019524737.tif 000008
【００２１】
2019524737.tif 000009
【００２２】
2019524737.tif 000010
【００２３】
2019524737.tif 000011
【００２４】
2019524737.tif 000012
【００２５】
2019524737.tif 000013
【００２６】
2019524737.tif 000014
【００２７】
2019524737.tif 000015
【００２８】
2019524737.tif 000016
【００２９】
2019524737.tif 000017
【００３０】
2019524737.tif 000018
【００３１】
2019524737.tif 000019
【００３２】
2019524737.tif 000020
【００３３】
2019524737.tif 000021
【００３４】
2019524737.tif 000022
【００３５】
2019524737.tif 000023
【００３６】
本発明は、さらに上記一般式（Ｉ）で示される新規カチオン型光開始剤の製造方法に関する。反応スキームは、以下の通りである。
【００３７】
2019524737.tif 000024
【００３８】
ただし、Ｒ３はＳ＋（Ｒ６）（Ｒ７）基を表す場合、Ｒ３’は水素原子を表し、その他の場合、Ｒ３’＝Ｒ３である。
【００３９】
具体的に、当該製造方法は、下記の工程を含む。
（１）中間体の合成
原料ａと原料ｂとを、三塩化アルミニウムまたは塩化亜鉛の作用下で、有機溶媒の中でフリーデルクラフツ反応させ、中間体を合成する。
【００４０】
（２）生成物の合成
ＮａＸまたはＫＸが溶解している有機溶媒中に中間体を加え、溶解するまで撹拌し、その後、脱イオン水を加えて撹拌し、固体を析出し、吸引ろ過し、再結晶させ、生成物を得る。ここで、ＮａＸ及びＫＸにおけるＸは非求核性アニオンを表す。
上記製造方法において、用いる原料がいずれも従来技術における既知の化合物であり、市販購入または既知の合成方法により簡易に製造することができる。その中、原料ａは、例えば中国特許出願第２０１０１０５５７２７５．７、２００９１００３０３２６．８、２０１５１０９３７３２８０．０号等の特許に開示されている方法に基づいて合成されてもよく、ここで、これらの全文を参考として援用する。
【００４１】
工程（１）及び（２）に係る反応は、本分野において類似の化合物を合成する一般的な反応である。本発明に開示されている合成構想を知った上、当業者は、具体的な反応条件を容易に確定することができる。
【００４２】
工程（１）のフリーデルクラフツ反応において、反応温度は、通常−１０〜３０℃である。用いられる有機溶媒については、特に限定されないが、原料を溶解でき、かつ反応に悪影響を及ぼさなければよく、例えばジクロロメタン、ジクロロエタン、ベンゼン、トルエン、キシレン等が挙げられる。
【００４３】
工程（２）のイオン交換反応は、溶媒系の中で行われ、用いられる有機溶媒については、特に制限されないが、反応原料を溶解でき、水と相溶でき、かつ反応に悪影響を及ぼさなければよく、例えばアセトン、メチルエチルケトン、メチルイソブチルケトン、シクロヘキサノン、メタノール、エタノール、イソプロパノールが挙げられる。反応温度については、特に制限されず、室温であればよい。
【００４４】
本発明は、上記一般式（Ｉ）で示されるカチオン型光開始剤の光硬化性組成物への使用をさらに含む。前記カチオン型光開始剤またはその混合物は、処方に直接使用することができるし、その他のカチオン型光開始剤と配合して使用することもできる。使用する場合、本発明に記載のカチオン型光開始剤を含有する光硬化性組成物には、必要に応じて公知の添加剤、例えば溶媒、増感剤、顔料、充填剤、消泡剤、レベリング剤及び非反応性樹脂等をさらに添加することができる。本発明の光開始剤は、塗料、塗工剤、フォトレジスト、感光材料、封止材、インク、接着剤、偏光フィルム、エポキシ床等に用いられるが、これらに限られない。該光開始剤は、使用過程においてより長い吸収波長に整合することができ、優れた溶解性、低い遷移性及び耐黄変性能を有する。
【実施例】
【００４５】
以下、具体的な実施例を参照しながら、本発明をさらに説明するが、これらの実施例は、本発明の保護範囲を制限するものではない。
【００４６】
製造実施例
実施例１
2019524737.tif 000025
【００４７】
（１）中間体１ａの製造
１０００ｍＬの四つ口フラスコに、原料１ａ  ８３ｇ、三塩化アルミニウム  ６７ｇ、ジクロロメタ  ２００ｍＬを加え、氷水浴で０℃に降温した。１０１ｇの原料１ｂを２００ｍＬのジクロロメタンに溶解し、混合溶液を形成した。その後、混合溶液を滴下漏斗に入れて、温度を１０℃以下に制御し、この混合溶液を四つ口フラスコに滴下し、約２ｈを掛けて滴下した。滴下終了後、引き続いて２４ｈ撹拌し、原料の濃度が変化しないまで液相追跡し、次いで、材料を８００ｇの脱イオン水にゆっくり注入し、撹拌し、固体を析出し、吸引ろ過して淡黄色固体を得た。該淡黄色固体を８０℃のオーブンで２ｈ乾燥させ、１５２ｇの中間体１ａを得た。その収率が７９％であり、純度が９８％であった。
【００４８】
（２）化合物１の製造
１５２ｇのヘキサフルオロリン酸カリウムを１５０ｍＬのアセトンに溶解し、その後、工程（１）で製造された中間体１ａを１１５ｇ加え、常温で中間体１ａが溶解するまで撹拌し、次いで、脱イオン水を３００ｍＬ加え、白色固体を析出し、吸引ろ過し、メタノールで再結晶させ、１９６ｇの固体を得、７０℃で５ｈ乾燥させ、化合物１を得た。その収率が９２％であり、純度が９８％であった。
生成物の構造がＭＳ及び１Ｈ−ＮＭＲにより確認された。
MS(m/z): 352 (M+1)+；
1H-NMR（CDCl3，500MHz）：3.9013（2H，s），7.3611-7.7658(18H，m）。
【００４９】
実施例２
2019524737.tif 000026
【００５０】
（１）中間体２ａの製造
５００ｍＬの四つ口フラスコに、原料２ａ  ４０ｇ、三塩化アルミニウム  １４ｇ、ジクロロメタン  ５０ｍＬを加え、氷水浴で０℃に降温した。３１ｇの原料２ｂを５０ｍＬのジクロロメタンに溶解し、混合溶液を形成した。その後、混合溶液を滴下漏斗に入れて、温度を１０℃以下に制御し、該混合溶液を四つ口フラスコに滴下し、約２ｈを掛けて滴下した。滴下終了後、引き続いて２４ｈ撹拌し、原料の濃度が変化しないまで液相追跡し、次いで、材料を２００ｇの脱イオン水にゆっくり注入し、撹拌し、固体を析出し、吸引ろ過して淡黄色固体を得た。該淡黄色固体を８０℃のオーブンで２ｈ乾燥させ、４６ｇの中間体２ａを得た。その収率が６４％であり、純度が９８％であった。
【００５１】
（２）化合物２の製造
４５ｇのテトラキス（ペンタフルオロフェニル）ホウ酸ナトリウムを１００ｍＬのアセトンに溶解し、その後、工程（１）で製造された中間体２ａを４３ｇ加え、常温で中間体２ａが溶解するまで攪拌し、次いで脱イオン水を２００ｍＬ加え、白色固体を析出し、吸引ろ過し、メタノールで再結晶させて７６ｇの固体を得、７０℃で５ｈ乾燥させ、化合物２を得た。その収率が９０％であり、純度が９８％であった。
MS(m/z):687 (M+1)+；
1H-NMR（CDCl3，500MHz）：0.9642（6H，t），1.1332-1.1932（4H，m），1.2911-1.3027（4H，m），1.8694-1.8663（4H，m），2.3433（3H，s），7. 3281-8.1477(24H，m）。
【００５２】
実施例３
2019524737.tif 000027
【００５３】
（１）中間体３ａの製造
５００ｍＬの四つ口フラスコに原料３ａ  ２２ｇ、三塩化アルミニウム  ２８ｇ、ジクロロメタン  ５０ｍＬを加え、氷水浴で０℃に降温した。４６ｇの原料３ｂを１００ｍＬのジクロロメタンに溶解し、混合溶液を形成した。その後、混合溶液を滴下漏斗に入れて、温度を１０℃以下に制御し、この混合溶液を四つ口フラスコに滴下し、約２ｈを掛けて滴下した。滴下終了後、引き続いて２４ｈ撹拌し、原料が変化しないまで液相追跡し、次いで、材料を２００ｇの脱イオン水にゆっくり注入し、撹拌し、固体を析出し、吸引ろ過して淡黄色固体を得た。該淡黄色固体を８０℃のオーブンで２ｈ乾燥させ、５６ｇの中間体３ａを得た。その収率が６５％であり、純度が９８％であった。
【００５４】
（２）化合物３の製造
６０ｇのパーフルオロブチルスルホン酸ナトリウムを１００ｍＬのアセトンに溶解し、その後、工程（１）で製造された中間体３ａを５５ｇ加え、常温で中間体３ａが溶解するまで撹拌し、次いで、脱イオン水を２００ｍＬ加え、白色固体を析出し、吸引ろ過し、メタノールで再結晶させて８８ｇの固体を得、７０℃で５ｈ乾燥させて、化合物３を得た。その収率が９０％であり、純度が９８％であった。
MS(m/z):650(M+1)+；
1H-NMR（CDCl3，500MHz）：0.9444-0.9601（6H，t），1.9086-1.9146（4H，m），2.3607（12H，s），7.1061-7.7677(22H，m）。
【００５５】
実施例４〜１８
実施例１〜３の方法を参照して、相応の原料により下記表１に示す化合物４〜１８を合成した。目標生成物の構造及びその質量分析データを表１に示している。
【００５６】
【表１−１】
2019524737.tif 000028
【００５７】
【表１−２】
2019524737.tif 000029
【００５８】
【表１−３】
2019524737.tif 000030
【００５９】
【表１−４】
2019524737.tif 000031
【００６０】
性能評価
例示的な光硬化性組成物を調製することにより、本発明の式（Ｉ）で示される光開始剤の各使用性能（感光性能、貯蔵安定性、遷移性、耐黄変性等）を評価した。
１．光硬化性組成物の調製
表２に示す処方に従って、光硬化性組成物を調製した。まず、カチオン型光開始剤を溶媒である炭酸プロピレンに溶解し、その後、カチオン重合性モノマーと均一に混合し、光硬化性組成物を調製した。
ここで、前記カチオン重合性モノマーは、Ａ１、Ａ２及びＡ３からなる群より選ばれる１種または２種以上の組み合わせである。
Ａ１：３，４−エポキシシクロヘキサン−１−カルボン酸３，４−エポキシシクロヘキサン−１−イルメチル（ＣＡＳ：２３８６−８７−０）；
Ａ２：ビス（３，４−エポキシシクロヘキシルメチル）アジペート（ＣＡＳ：３１３０−１９−６）；
Ａ３：シクロヘキサンジメタノールジビニルエーテル（ＣＡＳ：１７３５１−７５−６）。
【００６１】
前記カチオン型光開始剤は、本発明のカチオン型光開始剤であるか、あるいは比較用の化合物Ａ及び／またはＢである。
【００６２】
化合物Ａ：
2019524737.tif 000032
【００６３】
化合物Ｂ：
2019524737.tif 000033
【００６４】
表２において、各成分の使用量がいずれも質量部であった。
【００６５】
【表２】
2019524737.tif 000034
【００６６】
２．  感光性能の測定
上記組成物を黄色光ランプ下で撹拌し、材料を取り出してＰＥＴテンプレート上にロールコーディングして膜化させ、９０℃で５ｍｉｎ乾燥させて溶媒を除去し、膜厚が約２μｍの塗膜を形成した。塗膜が形成された基板を室温まで冷却し、高圧水銀灯（露光機型番ＲＷ−ＵＶ７０２０１，波長２００〜５００ｎｍ，光強度１００ｍＷ／ｃｍ２）の照射により塗膜を露光させ、露光時間が２ｓであり、室温で２ｍｉｎ放置し、その硬化膜の鉛筆硬度（測定方法がＧＢ／Ｔ  ６７３９−１９８６を参照）を観察した。鉛筆硬度が高いほど、組成物の光硬化性が良好である（すなわち、開始剤の感度が優れる）ことを示す。
【００６７】
以下の基準に基づいて評価した。
◎：鉛筆硬度が２Ｈ以上である
○：鉛筆硬度がＨ−２Ｂである
●：鉛筆硬度が２Ｂ以下またはその鉛筆硬度を測定できなかった。
【００６８】
３．遷移性の評価
上記組成物を黄色光ランプ下で撹拌し、材料を取り出してＰＥＴテンプレート上にロールコーディングして膜化させ、９０℃で５ｍｉｎ乾燥させて溶媒を除去し、膜厚が約２μｍの塗膜を形成した。塗膜が形成された基板を室温まで冷却し、高圧水銀灯（露光機型番ＲＷ−ＵＶ７０２０１，波長２００〜５００ｎｍ，光強度１００ｍＷ／ｃｍ２）の照射により塗膜を露光させ、露光時間が４ｓであり、所望の硬化膜を得た。次いで、１０ｍＬのメタノールを模擬液とし、硬化後の膜を模擬液に入れて、室温で２４ｈ放置し、析出した光開始剤の量をＨＰＬＣにより分析した（島津ＬＣ−ＭＳ２０２０，移動相メタノール／水＝５５／４５，０．５％のリン酸二水素塩）。液相中のピークのパーセント含有量で比較を行った。液相中の開始剤の含有量が低いほど、遷移しにくくなる。
【００６９】
以下の基準に基づいて評価した。
◎：開始剤を検出しなかった。
●：開始剤を検出した。
【００７０】
４．耐黄変性の評価
上記組成物を黄色光ランプ下で撹拌し、材料を取り出してＰＥＴテンプレート上にロールコーディングして膜化させ、９０℃で５ｍｉｎ乾燥させて溶媒を除去し、膜厚が約２μｍの塗膜を形成した。塗膜が形成された基板を室温まで冷却し、高圧水銀灯（露光機型番ＲＷ−ＵＶ７０２０１，波長２００〜５００ｎｍ，光強度１００ｍＷ／ｃｍ２）の照射により塗膜を露光させ、露光時間が４ｓであり、所望の硬化膜を得た。
次いで、ＲＷ−ＵＶ．２ＢＰ紫外線老化試験箱を用いて老化実験を行い、光源が高圧水銀灯（主波長３６５ｎｍ，総出力：約２．２ＫＷ）であり、硬化膜を６ｈ連続照射し、硬化膜の黄変状況を観察した。
【００７１】
◎：無色透明で、表面が滑らかである。
○：黄色がかったか、あるいは表面がべたつく。
●：表面が黄ばみ、または粘度が増大する。
【００７２】
５．貯蔵安定性
上記得られた光硬化性組成物を遮光で８０℃のオーブン内で２４ｈ加熱し、１ヵ月遮光常温保存し、組成物の加熱前及び１ヵ月放置後の粘度を測定した。粘度が高くならないほど、貯蔵安定性が良いことを示している。
【００７３】
以下の基準に基づいて評価した。
◎：粘度変化が１．５倍未満である
○：粘度変化が１．５倍以上である。
【００７４】
評価結果を表３に示している。
【００７５】
【表３】
2019524737.tif 000035
【００７６】
表３の結果から、従来のスルホニウム塩光開始剤（化合物Ａ及びＢ）と比較して、本発明のカチオン型光開始剤を用いた光硬化性組成物は、感光性能に優れ、硬化膜の鉛筆硬度がいずれも２Ｈを超え、かつ、遷移しにくく、耐黄変性、貯蔵安定性に優れた特徴を有することがわかった。
【００７７】
なお、実施例１９〜２９で用いたカチオン型光開始剤の分子量は化合物ＡまたはＢの両方よりも大きく、同質量での場合に、モル量が相対的に低いが、それらの鉛筆硬度がいずれも２Ｈ以上であり、本発明の光開始剤が感光性能の点での優位性をさらに説明している。
【国際調査報告】
2019524737.tif 000039
2019524737.tif 000040
2019524737.tif 000041
2019524737.tif 000042
2019524737.tif 000043
2019524737.tif 000044